(57)【特許請求の範囲】
【請求項１】
多数のノズルを有するノズル列を複数有する記録ヘッドと、該記録ヘッドを覆蓋し、吸引力発生手段と連通する少なくとも１つの吸引覆蓋手段と、を少なくとも備えたインクジェット記録装置に用いられ、前記記録ヘッドの複数の前記ノズル列のいずれかにそれぞれ供給されるブラックインク及びカラーインクを有するインクセットであって、
前記ブラックインクが、カーボンブラックと前記カーボンブラックの表面に存在する樹脂とを有する樹脂被覆カーボンブラック粒子、カーボンブラックと前記カーボンブラックの表面に存在する界面活性剤とを有する界面活性剤処理カーボンブラック粒子、及び水を少なくとも含有し、
前記カラーインクが、カラー顔料と前記カラー顔料の表面に存在する樹脂とを有する樹脂被覆カラー顔料粒子、カラー顔料と前記カラー顔料の表面に存在する界面活性剤とを有する界面活性剤処理カラー顔料粒子、及び水を少なくとも含有し、
下記式（１）、式（２）、式（３）、及び式（８）を満たすことを特徴とするインクセット。
５．０質量％  ≦  Ｐ（Ｂｋ）  ≦  １２．０質量％            ・・・式（１）
３．０質量％  ≦  Ｐ（ＣＬ）  ≦  １０．０質量％            ・・・式（２）
［Ｒ（ＣＬ）／Ｓ（ＣＬ）］  ＜  ［Ｒ（Ｂｋ）／Ｓ（Ｂｋ）］  ・・・式（３）
Ｐ（ＣＬ） ＜ Ｐ（Ｂｋ） ・・・式（８）
ただし、前記式（１）中、Ｐ（Ｂｋ）は、前記ブラックインクの顔料濃度を表す。前記式（２）中、Ｐ（ＣＬ）は、前記カラーインクの顔料濃度を表す。前記式（３）中、Ｒ（Ｂｋ）は、前記ブラックインクに含まれるカーボンブラックに対する前記樹脂被覆カーボンブラック粒子中の前記カーボンブラックの質量割合を表し、Ｓ（Ｂｋ）は、前記ブラックインクに含まれる前記カーボンブラックに対する前記界面活性剤処理カーボンブラック粒子中の前記カーボンブラックの質量割合を表し、Ｒ（ＣＬ）は、前記カラーインクに含まれるカラー顔料に対する前記樹脂被覆カラー顔料粒子中の前記カラー顔料の質量割合を表し、Ｓ（ＣＬ）は、前記カラーインクに含まれる前記カラー顔料に対する前記界面活性剤処理カラー顔料粒子中の前記カラー顔料の質量割合を表す。前記式（８）中、Ｐ（ＣＬ）は、前記カラーインクの顔料濃度を表し、Ｐ（Ｂｋ）は、前記ブラックインクの顔料濃度を表す。
【請求項２】
ブラックインク及びカラーインクの２５℃における粘度が、５．０ｍＰａ・ｓ〜１２．０ｍＰａ・ｓである請求項１に記載のインクセット。
【請求項３】
ブラックインク及びカラーインクが、フッ素系界面活性剤及びシリコーン系界面活性剤を含有する請求項１から２のいずれかに記載のインクセット。
【請求項４】
下記式（４）、及び式（５）を満たす請求項１から３のいずれかに記載のインクセット。
７．０質量％  ≦  Ｐ（Ｂｋ）  ≦  １０．０質量％            ・・・式（４）
４．０質量％  ≦  Ｐ（ＣＬ）  ≦    ９．０質量％            ・・・式（５）
【請求項５】
下記式（３’）を満たす請求項１から４のいずれかに記載のインクセット。
０．０１  ＜  ［Ｒ（ＣＬ）／Ｓ（ＣＬ）］  ＜  ［Ｒ（Ｂｋ）／Ｓ（Ｂｋ）］  ＜  １００                                                          ・・・式（３’）
【請求項６】
下記式（６）、及び式（７）を満たす請求項１から５のいずれかに記載のインクセット。
０．０２  ＜  ［Ｒ（ＣＬ）／Ｓ（ＣＬ）］  ＜    １．００      ・・・式（６）
１．００  ＜  ［Ｒ（Ｂｋ）／Ｓ（Ｂｋ）］  ＜  １０．００      ・・・式（７）
【請求項７】
ブラックインク及びカラーインクが、水溶性有機溶剤を含有する請求項１から６のいずれかに記載のインクセット。
【請求項８】
請求項１から７のいずれかに記載のインクセットの各インクに刺激を印加し、前記インクを飛翔させて画像を形成するインク飛翔工程を少なくとも含むことを特徴とするインクジェット記録方法。
【発明の詳細な説明】
【技術分野】
【０００１】
本発明は、インクセット及びインクジェット記録方法に関する。
【背景技術】
【０００２】
インクジェット記録装置では、耐光性及び耐水性が優れているという特徴から顔料を用いた顔料インクが用いられている。しかし、前記顔料インクを用いたインクジェット記録装置では、乾燥によるインクの増粘及び異物の付着といった原因によって、目詰まりを起こしてインク吐出不良が生じ、安定した吐出ができないという問題がある。近年望まれている高画像濃度に対応した高顔料濃度の顔料インク、特に高顔料濃度のブラックインクでは、乾燥によりインクが増粘しやすくなるため、吐出不良は顕著になる。
【０００３】
そこで、吐出安定性の改良を目的に、分散剤を用いず水に分散させたカーボンブラック及びポリマーで包含されたカーボンブラックのいずれかを用いたブラックインク、並びにポリマーで包含された顔料を用いた前記ブラックインク以外のインクを有するインクジェット用インクセットが提案されている（例えば、特許文献１参照）。しかし、この提案の技術では、高顔料濃度の際の吐出安定性の点では充分ではないという問題がある。
【０００４】
そのため、高顔料濃度においても安定した吐出ができるようにするために、印字維持回復手段が設けられたインクジェット記録装置が提案されている（例えば、特許文献２参照）。前記印字維持回復手段は、ノズル面を密閉するキャップ内に連通する吸引ポンプなどの負圧発生手段により、ノズル内に充填されているインクを吸引する動作を行ない、その後、ゴムなどの弾性板からなるワイピング部材によりノズル表面のワイピング動作などして、液室内の気泡や増粘インク、付着したごみなどを取り除き、安定したインク噴射可能な状態を保持する手段である。
【０００５】
しかし、カーボンブラックを使用したブラックインクと、他のカラーの顔料インクとの組合せのように異なるインク種を吐出するノズル列が存在するヘッドについて共通のキャップを用いて増粘したインクを吸引しようとすると、カーボンブラックを使用したブラックインクの方が、粘度が高くなりやすく、ブラックインクと比べて粘度の低いもう一方の増粘したカラーの顔料インクのみが吸引され、ブラックインクは吸引することができず、一旦不吐出が発生すると、不吐出を回復できないという問題がある。
【０００６】
したがって、高画像濃度が得られ、吐出安定性及び吐出回復性に優れたインクセットの提供が求められているのが現状である。
【発明の概要】
【発明が解決しようとする課題】
【０００７】
本発明は、従来における前記諸問題を解決し、以下の目的を達成することを課題とする。即ち、本発明は、高画像濃度が得られ、吐出安定性及び吐出回復性に優れたインクセットを提供することを目的とする。
【課題を解決するための手段】
【０００８】
前記課題を解決するための手段としては、以下の通りである。即ち、
本発明のインクセットは、多数のノズルを有するノズル列を複数有する記録ヘッドと、該記録ヘッドを覆蓋し、吸引力発生手段と連通する少なくとも１つの吸引覆蓋手段と、を少なくとも備えたインクジェット記録装置に用いられ、前記記録ヘッドの複数の前記ノズル列のいずれかにそれぞれ供給されるブラックインク及びカラーインクを有するインクセットであって、
前記ブラックインクが、カーボンブラックと前記カーボンブラックの表面に存在する樹脂とを有する樹脂被覆カーボンブラック粒子、カーボンブラックと前記カーボンブラックの表面に存在する界面活性剤とを有する界面活性剤処理カーボンブラック粒子、及び水を少なくとも含有し、
前記カラーインクが、カラー顔料と前記カラー顔料の表面に存在する樹脂とを有する樹脂被覆カラー顔料粒子、カラー顔料と前記カラー顔料の表面に存在する界面活性剤とを有する界面活性剤処理カラー顔料粒子、及び水を少なくとも含有し、
下記式（１）、式（２）、及び式（３）を満たすことを特徴とする。
５．０質量％  ≦  Ｐ（Ｂｋ）  ≦  １２．０質量％            ・・・式（１）
３．０質量％  ≦  Ｐ（ＣＬ）  ≦  １０．０質量％            ・・・式（２）
［Ｒ（ＣＬ）／Ｓ（ＣＬ）］  ＜  ［Ｒ（Ｂｋ）／Ｓ（Ｂｋ）］  ・・・式（３）
ただし、前記式（１）中、Ｐ（Ｂｋ）は、前記ブラックインクの顔料濃度を表す。前記式（２）中、Ｐ（ＣＬ）は、前記カラーインクの顔料濃度を表す。前記式（３）中、Ｒ（Ｂｋ）は、前記ブラックインクに含まれるカーボンブラックに対する前記樹脂被覆カーボンブラック粒子中の前記カーボンブラックの質量割合を表し、Ｓ（Ｂｋ）は、前記ブラックインクに含まれる前記カーボンブラックに対する前記界面活性剤処理カーボンブラック粒子中の前記カーボンブラックの質量割合を表し、Ｒ（ＣＬ）は、前記カラーインクに含まれるカラー顔料に対する前記樹脂被覆カラー顔料粒子中の前記カラー顔料の質量割合を表し、Ｓ（ＣＬ）は、前記カラーインクに含まれる前記カラー顔料に対する前記界面活性剤処理カラー顔料粒子中の前記カラー顔料の質量割合を表す。
【発明の効果】
【０００９】
本発明によると、従来における前記諸問題を解決することができ、高画像濃度が得られ、吐出安定性及び吐出回復性に優れたインクセットを提供することができる。
【図面の簡単な説明】
【００１０】
【図１】図１は、ノズル面から見た記録ヘッドの一例の概略平面図である。
【図２】図２は、ノズル面から見た記録ヘッドの他の一例の概略平面図である。
【図３】図３は、本発明に関するインクジェット記録装置の一例を示す斜視図である。
【図４】図４は、図３のインクジェット記録装置の機構部の全体構成を説明するための概略構成図である。
【図５】図５は、図３のインクジェット記録装置の機構部の概略構成図である。
【図６】図６は、維持回復装置の概略構成図である。
【図７】図７は、図６の模式的概略構成図である。
【図８】図８は、図６の右側面図である。
【図９】図９は、キャップ保持昇降機構部の側面図である。
【発明を実施するための形態】
【００１１】
（インクセット）
本発明のインクセットは、ブラックインクと、カラーインクとを少なくとも含有し、更に必要に応じて、その他の成分を含有する。
前記インクセットは、多数のノズルを有するノズル列を複数有する記録ヘッドと、該記録ヘッドを覆蓋し、吸引力発生手段と連通する少なくとも１つの吸引覆蓋手段と、を少なくとも備えたインクジェット記録装置に用いられる。
前記ブラックインク及び前記カラーインクは、前記記録ヘッドの複数の前記ノズル列のいずれかにそれぞれ供給される。
【００１２】
＜ブラックインク及びカラーインク＞
前記ブラックインクは、樹脂被覆カーボンブラック粒子と、界面活性剤処理カーボンブラック粒子と、水とを少なくとも含有し、好ましくは水溶性有機溶剤、フッ素系界面活性剤、シリコーン系界面活性剤を含有し、更に必要に応じて、その他の成分を含有する。
前記カラーインクは、樹脂被覆カラー顔料粒子と、界面活性剤処理カラー顔料粒子と、水とを少なくとも含有し、好ましくは水溶性有機溶剤、フッ素系界面活性剤、シリコーン系界面活性剤を含有し、更に必要に応じて、その他の成分を含有する。
【００１３】
前記インクセットは、下記式（１）、式（２）、及び式（３）を満たす。
５．０質量％  ≦  Ｐ（Ｂｋ）  ≦  １２．０質量％            ・・・式（１）
３．０質量％  ≦  Ｐ（ＣＬ）  ≦  １０．０質量％            ・・・式（２）
［Ｒ（ＣＬ）／Ｓ（ＣＬ）］  ＜  ［Ｒ（Ｂｋ）／Ｓ（Ｂｋ）］  ・・・式（３）
ただし、前記式（１）中、Ｐ（Ｂｋ）は、前記ブラックインクの顔料濃度を表す。前記式（２）中、Ｐ（ＣＬ）は、前記カラーインクの顔料濃度を表す。前記式（３）中、Ｒ（Ｂｋ）は、前記ブラックインクに含まれるカーボンブラックに対する前記樹脂被覆カーボンブラック粒子中の前記カーボンブラックの質量割合を表し、Ｓ（Ｂｋ）は、前記ブラックインクに含まれる前記カーボンブラックに対する前記界面活性剤処理カーボンブラック粒子中の前記カーボンブラックの質量割合を表し、Ｒ（ＣＬ）は、前記カラーインクに含まれるカラー顔料に対する前記樹脂被覆カラー顔料粒子中の前記カラー顔料の質量割合を表し、Ｓ（ＣＬ）は、前記カラーインクに含まれる前記カラー顔料に対する前記界面活性剤処理カラー顔料粒子中の前記カラー顔料の質量割合を表す。
【００１４】
カーボンブラックを用いたブラックインクは、充分な画像濃度を得るために、他のカラー顔料を用いたカラーインクと比較して顔料濃度を高くする必要がある。また、通常、カーボンブラック自体の粒径はカラー顔料の粒径より大きいことが多い。そのため、カーボンブラックを用いたブラックインクは、カラー顔料を用いたカラーインクよりも増粘しやすく、他のカラーインクとノズル列を共有した記録ヘッドを同一のキャップで密閉して増粘インクを吸引する際には、より粘度の低いカラーインクのみが吸引され、増粘したブラックインクは吸引されず、一旦不吐出が発生すると、不吐出が回復されないという問題が生じる。
【００１５】
そのような問題に対して本発明者らは以下の知見を得た。
顔料と前記顔料の表面に存在する樹脂とを有する樹脂被覆顔料粒子を用いたインクは、顔料と前記顔料の表面に存在する界面活性剤とを有する界面活性剤処理顔料粒子を用いたインクに比べて、ノズルにおいてインクが乾燥した際の増粘が遅い。そして、前記樹脂被覆顔料粒子と前記界面活性剤処理顔料粒子とを併用したインクでは、ノズルにおけるインクの増粘の速さは樹脂被覆顔料粒子の比率が高いほど遅くなる。よって、キャップを共有するブラックインク及びカラーインクを含有するインクセットにおいて、前記樹脂被覆顔料粒子と前記界面活性剤処理顔料粒子とを併用し、カラーインクにおける樹脂被覆カラー顔料粒子の比率をブラックインクにおける樹脂被覆カーボンブラック粒子の比率よりも低くすることで、乾燥等によって増粘したときのブラックインクとカラーインクとのノズルでのインクの粘度差が小さくなり、キャッピングによるインクの吸引が容易となり、吐出安定性、及び吐出回復性が向上する。
また、そうすることで、ブラックインクの顔料濃度自体を低くする必要がないので、ブラックインクの充分な画像濃度も保証される。
本発明は、上記本発明者らの知見に基づいて完成したものである。
【００１６】
−樹脂被覆カーボンブラック粒子、及び樹脂被覆カラー顔料粒子−
前記樹脂被覆カーボンブラック粒子としては、カーボンブラックと前記カーボンブラックの表面に存在する樹脂とを有する粒子であれば、特に制限はなく、目的に応じて適宜選択することができる。
前記樹脂被覆カラー顔料粒子としては、カラー顔料と前記カラー顔料の表面に存在する樹脂とを有する粒子であれば、特に制限はなく、目的に応じて適宜選択することができる。
以下、カーボンブラック及びカラー顔料をまとめて、「顔料」と称することがある。
以下、樹脂被覆カーボンブラック粒子及び樹脂被覆カラー顔料粒子をまとめて、「樹脂被覆顔料粒子」と称することがある。
【００１７】
前記樹脂被覆顔料粒子は、顔料が樹脂で被覆された粒子ということもできる。前記樹脂被覆顔料粒子において、前記顔料は、前記樹脂により少なくとも一部が被覆されていればよく、前記樹脂で完全に被覆されている必要はない。
【００１８】
−−樹脂−−
前記樹脂としては、特に制限はなく、目的に応じて適宜選択することができ、例えば、ポリアミド樹脂、ポリウレタン樹脂、ポリエステル樹脂、ポリウレア樹脂、エポキシ樹脂、ポリカーボネート樹脂、尿素樹脂、メラミン樹脂、フェノール樹脂、多糖類、ゼラチン、アラビアゴム、デキストラン、カゼイン、天然ゴム、カルボキシポリメチレン、ポリビニルアルコール、ポリビニルピロリドン、ポリ酢酸ビニル、ポリ塩化ビニル、ポリ塩化ビニリデン、セルロース、エチルセルロース、メチルセルロース、ニトロセルロース、ヒドロキシエチルセルロース、酢酸セルロース、ポリエチレン、ポリスチレン、（メタ）アクリル酸の重合体又は共重合体、（メタ）アクリル酸エステルの重合体又は共重合体、（メタ）アクリル酸−（メタ）アクリル酸エステル共重合体、スチレン−（メタ）アクリル酸共重合体、スチレン−マレイン酸共重合体、アルギン酸ソーダ、脂肪酸、パラフィン、ミツロウ、水ロウ、硬化牛脂、カルナバロウ、アルブミンなどが挙げられる。
【００１９】
また、前記樹脂としては、例えば、カルボン酸基、スルホン酸基などのアニオン性基を有する樹脂、ノニオン性基を有する樹脂などが挙げられる。前記ノニオン性基を有する樹脂としては、例えば、ポリエチレングリコールモノメタクリレート、ポリプロピレングリコールモノメタクリレート、メトキシポリエチレングリコールモノメタクリレートの単独重合体又はこれらの共重合体、ポリビニルアルコール、２−オキサゾリンのカチオン開環重合体などが挙げられる。
【００２０】
前記樹脂被覆顔料粒子における前記樹脂の量としては、特に制限はなく、目的に応じて適宜選択することができるが、前記顔料に対して、１０質量％〜９０質量％が好ましく、２０質量％〜７０質量％がより好ましい。前記樹脂の量が、１０質量％未満であると、被覆の効果が得られにくくなることがあり、９０質量％を超えると、前記顔料の発色性が低下することがある。前記樹脂の量が、前記好ましい範囲内であると、前記樹脂被覆顔料粒子中の前記樹脂の含有量が比較的低いために、前記顔料の発色性が低下することを抑制できる。前記樹脂の量が、前記より好ましい範囲内であると、前記顔料の一部が実質的に被覆されずに露出しているために発色性の低下を抑制することが可能となり、また、前記顔料の一部が露出せずに実質的に被覆されているために前記顔料が被覆されている効果を得ることができる。ここで「実質的に露出」とは、例えば、ピンホール、亀裂などの欠陥などに伴う一部の露出ではなく、意図的に露出している状態を意味する。
【００２１】
前記樹脂で前記顔料を被覆する方法としては、特に制限はなく、目的に応じて適宜選択することができ、例えば、化学的製法、物理的製法、物理化学的方法、機械的製法などが挙げられる。具体的には、酸析法、転相法、界面重合法、ｉｎ−ｓｉｔｕ重合法、液中硬化被膜法、コアセルベーション（相分離）法、液中乾燥法、融解分散冷却法、気中懸濁被覆法、スプレードライ法などが挙げられる。これらの中でも、液中乾燥法、酸析法、転相法が好ましい。
【００２２】
前記液中乾燥法としては、特に制限はなく、目的に応じて適宜選択することができ、例えば、樹脂を溶解した有機溶剤溶液に顔料を分散した分散液を調製し、この分散液を水に入れて、複合エマルションとし、樹脂を溶解している有機溶媒を徐々に除くことで、顔料を樹脂で被覆する方法などが挙げられる。
【００２３】
前記転相法としては、特に制限はなく、目的に応じて適宜選択することができ、例えば、水に対して自己分散能若しくは溶解能を有するアニオン性基含有樹脂と、前記顔料との混合物、又は、前記顔料と、硬化剤と、アニオン性基含有樹脂との混合物を有機溶媒相とし、該有機溶媒相に水を投入するか、又は水中に該有機溶媒相を投入して、自己分散化（転相乳化）しながら顔料を樹脂で被覆する方法などが挙げられる。
【００２４】
前記酸析法としては、特に制限はなく、目的に応じて適宜選択することができ、例えば、アニオン性基の一部又は全部を塩基性化合物で中和したアニオン性基含有樹脂と、前記顔料とを水性媒体中で混練する工程、及び酸性化合物でｐＨを中性又は酸性にしてアニオン性基含有樹脂を析出させて、顔料に固着させる工程によって得られる含水ケーキを、塩基性化合物を用いてアニオン性基の一部又は全部を中和することにより、顔料を樹脂で被覆する方法などが挙げられる。
【００２５】
−−カーボンブラック−−
前記カーボンブラックとしては、特に制限はなく、目的に応じて適宜選択することができる。
前記カーボンブラックの製造方法としては、特に制限はなく、目的に応じて適宜選択することができ、例えば、ファーネス法、チャネル法などが挙げられる。
前記カーボンブラックとしては、市販品を用いることができる。前記市販品としては、例えば、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（いずれも、三菱化学社製）、Ｒａｖｅｎ７００、５７５０、５２５０、５０００、３５００、１２５５（いずれも、コロンビア社製）、Ｒｅｇａｌ４００Ｒ、３３０Ｒ、６６０Ｒ、ＭｏｇｕｌＬ、Ｍｏｎａｒｃｈ７００、８００、８８０、９００、１０００、１１００、１３００、Ｍｏｎａｒｃｈ１４００（いずれも、キャボット社製）、カラーブラックＦＷ１、ＦＷ２、ＦＷ２Ｖ、ＦＷ１８、ＦＷ２００、Ｓ１５０、Ｓ１６０、Ｓ１７０（いずれも、デグッサ社製）、プリンテックス３５、Ｕ、Ｖ、１４０Ｕ、１４０Ｖ（いずれも、デグッサ社製）、スペシャルブラック６、５、４Ａ、４（いずれも、デグッサ社製）などが挙げられる。
前記カーボンブラックの大きさとしては、特に制限はなく、目的に応じて適宜選択することができるが、平均一次粒径が、１５ｎｍ〜４０ｎｍが好ましい。
前記カーボンブラックの比表面積としては、特に制限はなく、目的に応じて適宜選択することができるが、ＢＥＴ法による比表面積で、５０ｍ２／ｇ〜３００ｍ２／ｇが好ましい。
【００２６】
−−カラー顔料−−
前記カラー顔料としては、特に制限はなく、目的に応じて適宜選択することができ、例えば、イエロー顔料、マゼンタ顔料、シアン顔料などが挙げられる。
【００２７】
前記イエロー顔料としては、特に制限はなく、目的に応じて適宜選択することができ、例えば、Ｃ．Ｉ．ピグメントイエロー１（ファストイエローＧ）、２、３、１２（ジスアゾイエローＡＡＡ）、１３、１４、１６、１７、２０、２３、２４、３４、３５、３７、４２（黄色酸化鉄）、５３、５５、７３、７４、７５、８１、８３（ジスアゾイエローＨＲ）、８６、９３、９５、９７、９８、１００、１０１、１０４、１０８、１０９、１１０、１１４、１１７、１２０、１２５、１２８、１２９、１３７、１３８、１３９、１４７、１４８、１５０、１５１、１５３、１５４、１５５、１６６、１６８、１８０、１８５などが挙げられる。
【００２８】
前記マゼンタ顔料としては、特に制限はなく、目的に応じて適宜選択することができ、例えば、Ｃ．Ｉ．ピグメントレッド１、２、３、５、７、９、１２、１７、２２（ブリリアントファーストスカーレット）、２３、３１、３８、４８：１（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、９２、９７、１０１（べんがら）、１０４、１０５、１０６、１０８（カドミウムレッド）、１１２、１１４、１２２（ジメチルキナクリドン）、１２３、１４６、１４９、１６６、１６８、１７０、１７２、１７５、１７６、１７８、１７９、１８０、１８４、１８５、１９０、１９２、１９３、２０２、２０９、２１５、２１６、２１７、２１９、２２０、２２３、２２６、２２７、２２８、２３８、２４０、２５４、２５５、２７２などが挙げられる。
【００２９】
前記シアン顔料としては、特に制限はなく、目的に応じて適宜選択することができ、例えば、Ｃ．Ｉ．ピグメントブルー１、２、３、１５（銅フタロシアニンブルーＲ）、１５：１、１５：２、１５：３（フタロシアニンブルーＧ）、１５：４、１５：６（フタロシアニンブルーＥ）、１６、１７：１、２２、５６、６０、６３、６４、バットブルー４、バットブルー６０などが挙げられる。
【００３０】
その他に中間色（レッド、グリーン、ブルー）用の顔料としては、例えば、Ｃ．Ｉ．ピグメントレッド１７７、１９４、２２４、Ｃ．Ｉ．ピグメントオレンジ１６、３６、４３、５１、５５、５９、６１、７１、Ｃ．Ｉ．ピグメントバイオレット３、１９、２３、２９、３０、３７、４０、５０、Ｃ．Ｉ．ピグメントグリーン７、３６などが挙げられる。
【００３１】
前記顔料の体積平均粒径としては、特に制限はなく、目的に応じて適宜選択することができるが、１０ｎｍ〜１５０ｎｍが好ましく、２０ｎｍ〜１００ｎｍがより好ましく、３０ｎｍ〜８０ｎｍが特に好ましい。前記体積平均粒径が、１０ｎｍ未満であると、耐光性が低下するのみならず保存安定性も悪化する傾向がある。前記体積平均粒径が、１５０ｎｍを超えると、印写画像の彩度が低下するのみならずインク保存時の増粘凝集や印写時のノズルの詰まりが生じやすくなることがある。
前記体積平均粒径は、例えば、日機装株式会社製のマイクロトラックＵＰＡ−１５０を用い、測定サンプル中の顔料濃度が０．０１質量％になるように純水で希釈したサンプルを用い、粒子屈折率１．５１、粒子密度１．４ｇ／ｃｍ３、溶媒パラメーターは純水のパラメーターを用い、２３℃で測定した５０％平均粒径（Ｄ５０）を意味する。
【００３２】
−界面活性剤処理カーボンブラック粒子、及び界面活性剤処理カラー顔料粒子−
前記界面活性剤処理カーボンブラック粒子としては、カーボンブラックと前記カーボンブラックの表面に存在する界面活性剤とを有する粒子であれば、特に制限はなく、目的に応じて適宜選択することができる。
前記界面活性剤処理カラー顔料粒子としては、カラー顔料と前記カラー顔料の表面に存在する界面活性剤とを有する粒子であれば、特に制限はなく、目的に応じて適宜選択することができる。
以下、界面活性剤処理カーボンブラック粒子及び界面活性剤処理カラー顔料粒子をまとめて、「界面活性剤処理顔料粒子」と称することがある。
【００３３】
前記界面活性剤処理顔料粒子は、例えば、前記顔料を前記界面活性剤で処理することにより得られる。具体的には、例えば、前記顔料を、前記界面活性剤を用いて水に分散することにより得られる。
前記顔料としては、例えば、前記カーボンブラック、前記カラー顔料などが挙げられる。
【００３４】
−−界面活性剤−−
前記界面活性剤としては、特に制限はなく、目的に応じて適宜選択することができ、例えば、ノニオン性界面活性剤、アニオン性界面活性剤、両性界面活性剤などが挙げられる。
【００３５】
前記ノニオン性界面活性剤としては、特に制限はなく、目的に応じて適宜選択することができ、例えば、ポリオキシエチレンラウリルエーテル、ポリオキシエチレンミリスチルエーテル、ポリオキシエチレンセチルエーテル、ポリオキシエチレンステアリルエーテル、ポリオキシエチレンオレイルエーテル等のポリオキシエチレンアルキルエーテル、ポリオキシエチレンオクチルフェニルエーテル、ポリオキシエチレンノニルフェニルエーテル等のポリオキシエチレンアルキルフェニルエーテル、ポリオキシエチレン−α−ナフチルエーテル、ポリオキシエチレン−β−ナフチルエーテル、ポリオキシエチレンモノスチリルフェニルエーテル、ポリオキシエチレンジスチリルフェニルエーテル、ポリオキシエチレンアルキルナフチルエーテル、ポリオキシエチレンモノスチリルナフチルエーテル、ポリオキシエチレンジスチリルナフチルエーテルなどが挙げられる。
また、これらの界面活性剤のポリオキシエチレンの一部をポリオキシプロピレンに置き換えたポリオキシエチレンポリオキシプロピレンブロック共重合体等の界面活性剤、ポリオキシエチレンアルキルフェニルエーテル等の芳香環を有する化合物をホルマリン等で縮合させた界面活性剤などについても使用することができる。
前記ノニオン系界面活性剤のＨＬＢとしては、特に制限はなく、目的に応じて適宜選択することができるが、１２．０〜１９．５が好ましく、１３．０〜１９．０がより好ましい。前記ＨＬＢが、１２．０以上であれば、界面活性剤の分散媒へのなじみが悪いため分散安定性が悪化するようなことはなく、前記ＨＬＢが、１９．５以下であれば、界面活性剤が顔料に吸着しにくくなり分散安定性が悪化することはない。
【００３６】
前記アニオン性界面活性剤としては、特に制限はなく、目的に応じて適宜選択することができ、例えば、ポリオキシエチレンアルキルエーテル硫酸塩、ポリオキシエチレンアルキルフェニルエーテル硫酸塩、ポリオキシエチレンモノスチリルフェニルエーテル硫酸塩、ポリオキシエチレンジスチリルフェニルエーテル硫酸塩、ポリオキシエチレンアルキルエーテルリン酸塩、ポリオキシエチレンアルキルフェニルエーテルリン酸塩、ポリオキシエチレンモノスチリルフェニルエーテルリン酸塩、ポリオキシエチレンジスチリルフェニルエーテルリン酸塩、ポリオキシエチレンアルキルエーテルカルボン酸塩、ポリオキシエチレンアルキルフェニルエーテルカルボン酸塩、ポリオキシエチレンモノスチリルフェニルエーテルカルボン酸塩、ポリオキシエチレンジスチリルフェニルエーテルカルボン酸塩、ナフタレンスルホン酸塩ホルマリン縮合物、メラニンスルホン酸塩ホルマリン縮合物、ジアルキルスルホコハク酸エステル塩、スルホコハク酸アルキル二塩、ポリオキシエチレンアルキルスルホコハク酸二塩、アルキルスルホ酢酸塩、α−オレフィンスルホン酸塩、アルキルベンゼンスルホン酸塩、アルキルナフタレンスルホン酸塩、アルキルスルホン酸塩、Ｎ−アシルアミノ酸塩、アシル化ペプチド、石鹸などが挙げられる。
これらの塩に用いられる金属としては、特に制限はなく、目的に応じて適宜選択することができ、例えば、カリウム、ナトリウム、マグネシウム、カルシウムなどが挙げられる。
【００３７】
前記界面活性剤処理顔料粒子を得る方法としては、特に制限はなく、目的に応じて適宜選択することができ、例えば、前記顔料と前記界面活性剤と水とを混合した混合物をミルで分散処理する方法などが挙げられる。
【００３８】
前記界面活性剤処理顔料粒子を得る際の前記界面活性剤の添加量としては、特に制限はなく、目的に応じて適宜選択することができるが、前記顔料に対して、１０質量〜５０質量％が好ましい。前記添加量が、１０質量％以上であれば、顔料分散体及びインクの保存安定性が低下したり、分散に極端に時間がかかったりすることがなく、５０質量％以下であれば、インクの粘度が高くなりすぎて吐出安定性が低下するようなことがない。
【００３９】
前記ブラックインクにおける前記カーボンブラックの濃度〔Ｐ（Ｂｋ）〕としては、前記式（１）を満たす限り、特に制限はなく、目的に応じて適宜選択することができるが、下記式（４）を満たすことが好ましく、下記（４’）を満たすことがより好ましい。
７．０質量％  ≦  Ｐ（Ｂｋ）  ≦  １０．０質量％            ・・・式（４）
７．６質量％  ≦  Ｐ（Ｂｋ）  ≦    ８．５質量％            ・・・式（４’）
前記Ｐ（Ｂｋ）が、前記式（４’）を満たすことにより、吐出回復性、及びブラックインクの画像濃度がより優れる。
【００４０】
前記カラーインクにおける前記カラー顔料の濃度〔Ｐ（ＣＬ）〕としては、前記式（２）を満たす限り、特に制限はなく、目的に応じて適宜選択することができるが、下記式（５）を満たすことが好ましく、下記式（５’）を満たすことがより好ましい。
４．０質量％  ≦  Ｐ（ＣＬ）  ≦    ９．０質量％            ・・・式（５）
５．０質量％  ≦  Ｐ（ＣＬ）  ≦    ９．０質量％            ・・・式（５’）
前記Ｐ（ＣＬ）が、前記式（５’）を満たすことにより、吐出安定性、及びカラーインクの画像濃度がより優れる。
【００４１】
前記インクセットにおける、前記樹脂被覆カーボンブラック粒子、前記界面活性剤処理カーボンブラック粒子、前記樹脂被覆カラー顔料粒子、及び前記界面活性剤処理カラー顔料粒子の関係としては、前記式（３）を満たす限り、特に制限はなく、目的に応じて適宜選択することができるが、下記式（３’）を満たすことが好ましく、下記式（６）及び式（７）を同時に満たすことがより好ましい。
０．０１  ＜  ［Ｒ（ＣＬ）／Ｓ（ＣＬ）］  ＜  ［Ｒ（Ｂｋ）／Ｓ（Ｂｋ）］  ＜  １００                                                          ・・・式（３’）
０．０２  ＜  ［Ｒ（ＣＬ）／Ｓ（ＣＬ）］  ＜    １．００      ・・・式（６）
１．００  ＜  ［Ｒ（Ｂｋ）／Ｓ（Ｂｋ）］  ＜  １０．００      ・・・式（７）
【００４２】
更には、下記式（６’）及び式（７’）を同時に満たすことが特に好ましい。
０．０５  ＜  ［Ｒ（ＣＬ）／Ｓ（ＣＬ）］  ＜    ０．５０      ・・・式（６’）
２．００  ＜  ［Ｒ（Ｂｋ）／Ｓ（Ｂｋ）］  ＜    ８．００      ・・・式（７’）
前記式（６’）及び式（７’）を同時に満たすことにより、画像濃度、及び吐出安定性がより優れる。
【００４３】
−水溶性有機溶剤−
前記ブラックインク及び前記カラーインクは、水を媒体として使用するが、インクの乾燥を防止するため（湿潤剤として）、及び顔料の分散安定性を向上するためなどの目的で、水溶性有機溶剤を含有させることが好ましい。
【００４４】
前記水溶性有機溶剤としては、特に制限はなく、目的に応じて適宜選択することができるが、温度２３℃、相対湿度８０％環境中の平衡水分量が４０質量％以上である多価アルコールが好ましい。このような多価アルコールとしては、特に制限はなく、目的に応じて適宜選択することができるが、常圧で沸点が２５０℃を超える湿潤剤Ａと、常圧で沸点が１４０℃以上２５０℃未満の湿潤剤Ｂとを併用することが好ましい。
前記湿潤剤Ａとしては、例えば、１，２，３−ブタントリオール、１，２，４−ブタントリオール（ｂｐ１９０℃〜１９１℃／２４ｈＰａ）、グリセリン（ｂｐ２９０℃）、ジグリセリン（ｂｐ２７０℃／２０ｈＰａ）、トリエチレングリコール（ｂｐ２８５℃）、テトラエチレングリコール（ｂｐ３２４℃〜３３０℃）などが挙げられる
前記湿潤剤Ｂとしては、例えば、ジエチレングリコール（ｂｐ２４５℃）、１，３−ブタンジオール（ｂｐ２０３℃〜２０４℃）などが挙げられる。
【００４５】
前記湿潤剤Ａ、及び前記湿潤剤Ｂは、いずれも温度２３℃、相対湿度８０％環境中の平衡水分量が４０質量％以上の、吸湿性がある材料である。ただし、前記湿潤剤Ｂは、前記湿潤剤Ａよりも蒸発性が比較的高い。前記湿潤剤Ａと前記湿潤剤Ｂの組合せを用いる場合、前記湿潤剤Ａと前記湿潤剤Ｂとの量比Ｂ／Ａ（質量比）は、後述するその余の湿潤剤Ｃの量や浸透剤などの他の添加剤の種類や量にも少なからず依存するので、一概にいえないが、１０／９０〜９０／１０が好ましい。
【００４６】
前記平衡水分量は、例えば、塩化カリウム飽和水溶液を用いデシケーター内の温湿度を温度２３±１℃、相対湿度８０±３％に保ち、このデシケーター内に各水溶性有機溶剤を１ｇずつ秤量したシャーレを保管し、飽和する水分量から求めることができる。
飽和水分量（％）＝（水溶性有機溶剤に吸収した水分量／水溶性有機溶剤）×１００
【００４７】
前記ブラックインク及び前記カラーインクは、前記湿潤剤Ａ及び前記湿潤剤Ｂ以外に、必要に応じて前記湿潤剤Ａ及び前記湿潤剤Ｂの一部に代えて、又は前記湿潤剤Ａ及び前記湿潤剤Ｂに加えて、前記湿潤剤Ａ及び前記湿潤剤Ｂ以外の湿潤剤Ｃを併用することができる。
前記湿潤剤Ｃとしては、例えば、前記湿潤剤Ａ及び前記湿潤剤Ｂ以外の多価アルコール、多価アルコールアルキルエーテル類、多価アルコールアリールエーテル、含窒素複素環化合物、アミド類、アミン類、含硫黄化合物類、プロピレンカーボネート、炭酸エチレン、その他の湿潤剤などが挙げられる。
前記多価アルコールとしては、例えば、ジプロピレングリコール（ｂｐ２３２℃）、１，５−ペンタンジオール（ｂｐ２４２℃）、３−メチル−１，３−ブタンジオール（ｂｐ２０３℃）、プロピレングリコール（ｂｐ１８７℃）、２−メチル−２，４−ペンタンジオール（ｂｐ１９７℃）、エチレングリコール（ｂｐ１９６℃〜１９８℃）、トリプロピレングリコール（ｂｐ２６７℃）、ヘキシレングリコール（ｂｐ１９７℃）、ポリエチレングリコール（粘調液体〜固体）、ポリプロピレングリコール（ｂｐ１８７℃）、１，６−ヘキサンジオール（ｂｐ２５３℃〜２６０℃）、１，２，６−ヘキサントリオール（ｂｐ１７８℃）、トリメチロールエタン（固体、ｍｐ１９９℃〜２０１℃）、トリメチロールプロパン（固体、ｍｐ６１℃）などが挙げられる。
前記多価アルコールアルキルエーテル類としては、例えば、エチレングリコールモノエチルエーテル（ｂｐ１３５℃）、エチレングリコールモノブチルエーテル（ｂｐ１７１℃）、ジエチレングリコールモノメチルエーテル（ｂｐ１９４℃）、ジエチレングリコールモノブチルエーテル（ｂｐ２３１℃）、エチレングリコールモノ−２−エチルヘキシルエーテル（ｂｐ２２９℃）、プロピレングリコールモノエチルエーテル（ｂｐ１３２℃）などが挙げられる。
【００４８】
前記ブラックインク及び前記カラーインクのそれぞれにおける前記水溶性有機溶剤の含有量としては、特に制限はなく、目的に応じて適宜選択することができるが、１０質量％〜５０質量％が好ましい。
【００４９】
−フッ素系界面活性剤、及びシリコーン系界面活性剤−
界面活性剤をインクに含有させることで、表面張力が低下し、紙等の記録媒体にインク滴が着弾した後の記録媒体中への浸透が速くなるため、フェザリングやカラーブリードを軽減することができる。
前記界面活性剤の中でも、フッ素系界面活性剤、シリコーン系界面活性剤が好ましく、フッ素系界面活性剤とシリコーン系界面活性剤とを併用することが、画像濃度、吐出安定性、及び吐出回復性がより優れる点で好ましい。
【００５０】
前記フッ素系界面活性剤としては、特に制限はなく、目的に応じて適宜選択することができ、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物、ポリオキシエチレンパーフロロアルキルエーテルなどが挙げられる。
前記フッ素系界面活性剤としては、市販品を用いることができる。前記市販品としては、例えば、サーフロンＳ−１１１、Ｓ−１１２、Ｓ−１１３、Ｓ１２１、Ｓ１３１、Ｓ１３２、Ｓ−１４１、Ｓ−１４４、Ｓ−１４５（いずれも旭硝子社製）、フルラードＦＣ−９３、ＦＣ−９５、ＦＣ−９８、ＦＣ−１２９、ＦＣ−１３５、ＦＣ−１７０Ｃ、ＦＣ−４３０、ＦＣ−４３１、ＦＣ−４４３０（いずれも住友スリーエム社製）、メガファックＦ−４７０、Ｆ−１４０５、Ｆ４７４（ＤＩＣ社製）、ゾニールＦＳＮ、ＦＳＮ−１００、ＦＳＯ、ＦＳＯ−１００、ＦＳ−３００(いずれもデュポン社製)、エフトップＥＦ−３５１、３５２、８０１、８０２（いずれもジェムコ社製）、ＦＴ−２５０、２５１（いずれもネオス社製）、ＰＦ−１５１Ｎ，ＰＦ−１３６Ａ、ＰＦ−１５６Ａ（いずれもＯＭＮＯＶＡ社製）などが挙げられる。これらの中でも、デュポン社製のゾニールＦＳＯ、ＦＳＯ−１００、ＦＳＮ、ＦＳＮ−１００、ＦＳ−３００が良好な印字品質、保存性が得られる点で好ましい。
【００５１】
前記シリコーン系界面活性剤としては、特に制限はなく、目的に応じて適宜選択することができ、例えば、ポリエーテル変性シリコーン化合物などが挙げられる。
前記ポリエーテル変性シリコーン化合物としては、例えば、ポリシロキサンの側鎖にポリエーテル基を導入した側鎖型（ペンダント型）、ポリシロキサンの片末端にポリエーテル基を導入した片末端型、又は両末端にポリエーテル基を導入した両末端型（ＡＢＡ型）、ポリシロキサンの側鎖と両末端の両方にポリエーテル基を導入した側鎖両末端型、ポリエーテル基を導入したポリシロキサン（Ａ）と未導入のポリシロキサン（Ｂ）を繰返し結合したＡＢｎ型、枝分かれしたポリシロキサンの末端にポリエーテル基を導入した枝分かれ型などが挙げられる。
前記ポリエーテル変性シリコーン化合物としては、ポリシロキサンの側鎖にポリエーテル基を導入した構造を有する側鎖型（ペンダント型）であることが好ましい。前記側鎖型のポリエーテル変性シリコーン化合物としては、特に制限はなく、目的に応じて適宜選択することができるが、インクの表面張力を下げる機能だけでなく、ヘッドのノズルプレートに対してインクが固着することを防止する付着防止剤としての機能も果たしている点で、下記一般式（１）で表されるシリコーン化合物が好ましい。
【化１】
0005942557.tif 000002
ただし、前記一般式（１）中、ｌ、ｍ、ｎ、ｐ、及びｑは、自然数（０を除く）であり、ｌ＋ｍ＋ｎ＜２，０００、ｐ＋ｑ＜１００を満たす。
前記シリコーン系界面活性剤としては、市販品を用いることができる。前記市販品としては、例えば、ＫＦ−３５１Ａ、ＫＦ−３５２Ａ、ＫＦ−３５３（前記一般式（１）で表されるシリコーン系界面活性剤）、ＫＦ−３５４Ｌ、ＫＦ−３５５Ａ、ＫＦ−６１５Ａ、ＫＦ−９４５、ＫＦ−６１８，ＫＦ−６０１１、ＫＦ−６０１５、ＫＦ−６００４（いずれも信越化学工業社製）、ＳＦ−３７７１、ＳＦ−８４２７、ＳＦ−８４２８、ＳＨ−３７４９、ＳＨ−８４００、ＦＺ−２１０１、ＦＺ−２１０４、ＦＺ−２１１８、ＦＺ−２２０３、ＦＺ−２２０７、Ｌ−７６０４（いずれも東レ・ダウコーニング社製）、ＢＹＫ−３４５、ＢＹＫ−３４６、ＢＹＫ−３４８（いずれもビッグケミー・ジャパン社製）などが挙げられる。
【００５２】
前記ブラックインク及び前記カラーインクのそれぞれにおける前記フッ素系界面活性剤の含有量としては、特に制限はなく、目的に応じて適宜選択することができるが、０．１質量％〜３．０質量％が好ましく、０．３質量％〜１．０質量％がより好ましい。前記含有量が、前記より好ましい範囲内であると、画像濃度、及び吐出回復性がより優れる点で有利である。
【００５３】
前記ブラックインク及び前記カラーインクのそれぞれにおける前記シリコーン系界面活性剤の含有量としては、特に制限はなく、目的に応じて適宜選択することができるが、０．０５質量％〜０．３質量％が好ましい。前記含有量が、前記好ましい範囲内であると、吐出安定性がより優れる点で有利である。
【００５４】
−その他の成分−
前記その他の成分としては、例えば、消泡剤、ｐＨ調整剤、防腐防黴剤、防錆剤、酸化防止剤、紫外線吸収剤などが挙げられる。
前記消泡剤としては、例えば、シリコーン系消泡剤、ポリエーテル系消泡剤、脂肪酸エステル系消泡剤などが挙げられる。
前記ｐＨ調整剤としては、ｐＨを７以上に調整することが可能であれば、特に制限はなく、目的に応じて適宜選択することができ、例えば、ジエタノールアミン、トリエタノール物、炭酸リチウム、炭酸ナトリウム、炭酸カリウム、水酸化アンモニウム、水酸化リチウム、水酸化ナトリウム、水酸化カリウムなどが挙げられる。
前記防腐防黴剤としては、例えば、１，２−ベンズイソチアゾリン−３−オン、デヒドロ酢酸ナトリウム、ソルビン酸ナトリウム、２−ピリジンチオール−１−オキサイドナトリウム、安息香酸ナトリウム、ペンタクロロフェノールナトリウムなどが挙げられる。
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、亜硝酸ジシクロヘキシルアンモニウムなどが挙げられる。
前記酸化防止剤としては、例えば、フェノール系酸化防止剤（ヒンダードフェノール系酸化防止剤を含む）、アミン系酸化防止剤、硫黄系酸化防止剤、リン系酸化防止剤などが挙げられる。
前記紫外線吸収剤としては、例えば、オキシベンゾン、サリチル酸フェニル、パラアミノ安息香酸エステルなどが挙げられる。
【００５５】
−インクの粘度−
前記ブラックインク及び前記カラーインクの粘度としては、特に制限はなく、目的に応じて適宜選択することができるが、２５℃における粘度が、５．０ｍＰａ・ｓ〜１２．０ｍＰａ・ｓが好ましい。前記粘度は、例えば、東機産業社製の粘度計ＲＥ８０Ｌを用いて測定できる。
【００５６】
（インクジェット記録方法、及びインクジェット記録装置）
本発明のインクジェット記録方法は、インク飛翔工程を少なくとも含み、好ましくは吸引力発生工程と、吸引覆蓋工程とを含み、更に必要に応じて、その他の工程を含む。
本発明に関するインクジェット記録装置は、インク飛翔手段を少なくとも有し、好ましくは吸引力発生手段と、吸引覆蓋手段とを少なくとも有し、更に必要に応じて、その他の手段を有する。
前記インクジェット記録方法は、前記インクジェット記録装置により好適に実施でき、前記インク飛翔工程は、前記インク飛翔手段により好適に実施でき、前記吸引力発生工程は、前記吸引力発生手段により好適に実施でき、前記吸引覆蓋工程は、前記吸引覆蓋手段により好適に実施でき、前記その他の工程は、前記その他の手段により好適に実施できる。
【００５７】
＜インク飛翔工程、及びインク飛翔手段＞
前記インク飛翔工程は、本発明の前記インクセットの各インクに、刺激を印加し、前記インクを飛翔させて画像を形成する工程であれば、特に制限はなく、目的に応じて適宜選択することができ、例えば、前記インク飛翔手段を用いて行うことができる。
前記インク飛翔手段は、本発明の前記インクセットの各インクに、刺激を印加し、前記インクを飛翔させて画像を形成する手段であれば、特に制限はなく、目的に応じて適宜選択することができ、続噴射型、オンデマンド型などが挙げられる。前記オンデマンド型としては、ピエゾ方式、サーマル方式、静電方式などが挙げられる。これらの中でも、ピエゾ方式、サーマル方式が特に好ましい。
前記インク飛翔手段は、具体的には、液室部、流体抵抗部、振動板、及びノズル部材などを有することが好ましく、前記液室部、流体抵抗部、振動板、及びノズル部材の少なくとも一部は、シリコーン及びニッケルの少なくともいずれかを含む材料から形成されることが好ましい。
また、インクジェットノズルのノズル径は、３０μｍ以下が好ましく、１μｍ〜２０μｍが好ましい。
【００５８】
＜吸引力発生工程、及び吸引力発生手段＞
前記吸引力発生工程としては、前記吸引覆蓋工程においてノズル内のインクを吸引するための吸引力を発生する工程であれば、特に制限はなく、目的に応じて適宜選択することができ、例えば、吸引力発生手段により行うことができる。
前記吸引力発生手段としては、前記吸引覆蓋手段においてノズル内のインクを吸引するための吸引力を発生する手段であれば、特に制限はなく、目的に応じて適宜選択することができ、例えば、吸引ポンプなどが挙げられる。
【００５９】
＜吸引覆蓋工程、及び吸引覆蓋手段＞
前記吸引覆蓋工程としては、多数のノズルを有するノズル列を複数有する記録ヘッドを覆蓋し、前記ノズル内のインクを吸引する工程であれば、特に制限はなく、目的に応じて適宜選択することができ、例えば、吸引覆蓋手段により行うことができる。
前記吸引覆蓋手段としては、多数のノズルを有するノズル列を複数有する記録ヘッドを覆蓋し、前記ノズル内のインクを吸引する手段であれば、特に制限はなく、目的に応じて適宜選択することができ、例えば、吸引キャップなどが挙げられる。
【００６０】
＜その他の工程、及びその他の手段＞
前記その他の工程としては、例えば、刺激発生工程、制御工程などが挙げられる。
前記その他の手段としては、例えば、刺激発生手段、制御手段などが挙げられる。
【００６１】
−刺激発生工程、及び刺激発生手段−
前記刺激発生工程としては、前記インクを飛翔させるための刺激を発生させる工程であれば、特に制限はなく、目的に応じて適宜選択することができ、例えば、前記刺激発生手段により行うことができる。
前記刺激発生手段としては、例えば、加熱装置、加圧装置、圧電素子、振動発生装置、超音波発振器、ライトなどが挙げられ、具体的には、例えば、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータなどが挙げられる。
前記刺激としては、特に制限はなく、目的に応じて適宜選択することができ、例えば、熱（温度）、圧力、振動、光などが挙げられる。これらは、１種単独で使用してもよいし、２種以上を併用してもよい。これらの中でも、熱、圧力が好ましい。
【００６２】
前記インクの飛翔の態様としては、特に制限はなく、前記刺激の種類等に応じて異なり、例えば、前記刺激が「熱」の場合、記録ヘッド内の前記インクに対し、記録信号に対応した熱エネルギーを、例えば、サーマルヘッドなどを用いて付与し、該熱エネルギーにより前記インクに気泡を発生させ、該気泡の圧力により、該記録ヘッドのノズル孔から該インクを液滴として吐出噴射させる方法などが挙げられる。また、前記刺激が「圧力」の場合、例えば、記録ヘッド内のインク流路内にある圧力室と呼ばれる位置に接着された圧電素子に電圧を印加することにより、圧電素子が撓み、圧力室の容積が縮小して、前記記録ヘッドのノズル孔から前記インクを液滴として吐出噴射させる方法などが挙げられる。
【００６３】
前記飛翔させる前記インクの液滴は、その大きさとしては、特に制限はなく、目的に応じて適宜選択することができるが、３ｐＬ〜４０ｐＬが好ましく、その吐出噴射の速さとしては、５ｍ／ｓ〜２０ｍ／ｓが好ましく、その駆動周波数としては、１ｋＨｚ以上が好ましく、その解像度としては、３００ｄｐｉ以上が好ましい。
【００６４】
−制御工程、及び制御手段−
前記制御工程としては、前記各工程を制御する工程であれば、特に制限はなく、目的に応じて適宜選択することができ、例えば、前記制御手段により行うことができる。
前記制御手段としては、前記各手段を制御する手段であれば、特に制限はなく、目的に応じて適宜選択することができ、例えば、シークエンサ、コンピュータ等の機器などが挙げられる。
【００６５】
前記インクジェット記録装置においては、維持回復装置を有していてもよい。
前記維持回復装置は、前記記録ヘッドを覆蓋し、吸引力発生手段と連通する少なくとも１つの吸引覆蓋手段（吸引キャップ）、及び前記記録ヘッドを覆蓋し、吸引力発生手段と連通していない少なくとも１つの非吸引覆蓋手段（保湿キャップ）を有してなり、更に必要に応じてその他の手段を有してなる。このように、吸引キャップと保湿キャップとを備えることにより、全てのキャップが吸引キャップである構成よりも信頼性確保のための維持動作に消費されるインク量が少なくなり、維持動作にかかる時間、インクの無駄を防ぐことができる。
前記維持回復装置としては、特に制限はなく、目的に応じて適宜選択することができるが、例えば、特開２００５−１７００３５号公報などに記載されたものを用いることができる。
【００６６】
以下図を用いて本発明のインクジェット記録方法、及び本発明に関するインクジェット記録装置の一例を説明する。
ここで、図１及び図２は、ノズル面から見た記録ヘッドの概略平面図を示す。図１は、第１ヘッド及び第２ヘッドからなる２ヘッドタイプである。図２は、第１ヘッド、第２ヘッド、第３ヘッド、及び第４ヘッドからなる４ヘッドタイプである。
前記２ヘッドタイプでは、第１ヘッド及び第２ヘッドのいずれか一方が吸引力発生手段と連通する吸引覆蓋手段（吸引キャップ）で覆蓋され、他方が、吸引力発生手段と連通していない非吸引覆蓋手段（保湿キャップ）で覆蓋される。図１の例では、第１ヘッドが吸引キャップで覆蓋され、第２ヘッドが保湿キャップで覆蓋されている。
前記４ヘッドタイプでは、第１ヘッドから第４ヘッドのうち少なくとも１つが吸引力発生手段と連通する吸引覆蓋手段（吸引キャップ）で覆蓋され、それ以外が、吸引力発生手段と連通していない非吸引覆蓋手段（保湿キャップ）で覆蓋される。図２の例では、第１ヘッドが吸引キャップで覆蓋され、第２、第３、及び第４ヘッドが保湿キャップで覆蓋されている。
【００６７】
本発明においては、前記２ヘッドタイプ及び前記４ヘッドタイプのいずれにおいても、少なくとも１ヘッドについて、Ａ列及びＢ列の２列のうちのいずれかのノズル列がカーボンブラックを含む顔料インクを吐出し、もう一方の列がブラックではないカラーインクを吐出する。
なお、図１の２ヘッドタイプにおいて、フルカラー記録を行う場合には、合計４つのノズル列に、イエロー（Ｙ）、シアン（Ｃ）、マゼンタ（Ｍ）、及びブラック（Ｂｋ）の各色のインクをそれぞれ充填する必要がある。
【００６８】
ここで、維持回復装置を有する本発明に関するインクジェット記録装置の一例について図３を参照して説明する。なお、図３は、インクジェット記録装置を前方側から見た斜視図である。
このインクジェット記録装置は、装置本体１と、装置本体１に装着した用紙を装填するための給紙トレイ２と、装置本体１に装着され画像が記録（形成）された用紙をストックするための排紙トレイ３とを備え、更に、装置本体１の前面４の一端部側には、前面４から前方側に突き出し、上面５よりも低くなったカートリッジ装填部６を有し、このカートリッジ装填部６の上面に操作キーや表示器などの操作部７を配置している。カートリッジ
装填部６には、液体補充手段としての液体保管用タンクであるメインタンク（以下、「インクカートリッジ」という）１０が交換可能に装着され、また、開閉可能な前カバー８を有している。
【００６９】
次に、図３のインクジェット記録装置の機構部について、図４及び図５を参照して説明する。なお、図４は同機構部の全体構成を説明する概略構成図、図５は同機構部の要部平面説明図である。
フレーム２１を構成する左右の側板２１Ａ，２１Ｂに横架したガイド部材であるガイドロッド３１とステー３２とでキャリッジ３３を主走査方向に摺動自在に保持し、図示しない主走査モータによって図３で矢示方向（キャリッジ走査方向：主走査方向）に移動走査する。
【００７０】
このキャリッジ３３には、インクの液滴（インク滴）を吐出するための液滴吐出ヘッドであるインクジェットヘッドからなる複数の記録ヘッド３４を複数のノズルを主走査方向と交叉する方向に配列し、インク滴吐出方向を下方に向けて装着している。ここで、記録ヘッド３４は、例えば、イエロー（Ｙ）の液滴を吐出する記録ヘッド３４ｙ、マゼンタ（Ｍ）の液滴を吐出する記録ヘッド３４ｍ、シアン（Ｃ）の液滴を吐出する記録ヘッド３４ｃ、ブラック（Ｂｋ）の液滴を吐出する記録ヘッド３４ｋとで構成している。なお、「記録ヘッド３４」というときは色を区別しないものとする。なお、ヘッド構成は、これらの例に限るものではなく、１つ又は複数の色の液滴を吐出する１つ又は複数のノズル列を有する記録ヘッドを１つ又は複数用いて構成することもできる。
【００７１】
記録ヘッド３４を構成する液滴吐出ヘッドとしては、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するためのエネルギー発生手段として備えたものなどを使用できる。
【００７２】
また、キャリッジ３３には、各記録ヘッド３４にそれぞれ各色のインクを供給するための各色のサブタンク３５ｙ，３５ｍ，３５ｃ，３５ｋ（色を区別しない場合は「サブタンク３５」という）を搭載している。このサブタンク３５には各色のインク供給チューブ３７を介して、前述した各色のインクカートリッジ１０（各色を区別する場合には、「インクカートリッジ１０ｙ，１０ｍ，１０ｃ，１０ｋ」と称する）からインクを供給するよう
にしている。
【００７３】
ここで、インクカートリッジ１０は、図５にも示すように、カートリッジ装填部６に収納され、このカートリッジ装填部６にはインクカートリッジ１０内のインクを送液するための供給ポンプユニット２３が設けられている。また、インクカートリッジ装填部６からサブタンク３５に至るまでのインク供給チューブ３７は這い回しの途中でフレーム２１を構成する後板２１Ｃに本体側ホルダ２５にて固定保持されている。更に、キャリッジ３３上でも固定リブ２６にて固定されている。
【００７４】
一方、給紙トレイ２の用紙積載部（底板）４１上に積載した用紙４２を給紙するための給紙部として、用紙積載部４１から用紙４２を１枚ずつ分離給送する及び該給紙コロ４３に対向し、摩擦係数の大きな材質からなる分離パッド４４を備え、この分離パッド４４は給紙コロ４３側に付勢されている。
【００７５】
そして、この給紙部から給紙された用紙４２を記録ヘッド３４の下方側で搬送するための搬送部として、用紙４２を静電吸着して搬送するための搬送ベルト５１と、給紙部からガイド４５を介して送られる用紙４２を搬送ベルト５１との間で挟んで搬送するためのカウンタローラ５２と、略鉛直上方に送られる用紙４２を略９０°方向転換させて搬送ベルト５１上に倣わせるための搬送ガイド５３と、押さえ部材５４で搬送ベルト５１側に付勢された先端加圧コロ５５と、を備えている。また、搬送ベルト５１表面を帯電させるため
の帯電手段である帯電ローラ５６を備えている。
【００７６】
ここで、搬送ベルト５１は、無端状ベルトであり、搬送ローラ５７とテンションローラ５８との間に掛け渡されて、図５のベルト搬送方向に周回するように構成している。帯電ローラ５６は、搬送ベルト５１の表層に接触し、搬送ベルト５１の回動に従動して回転するように配置され、加圧力として軸の両端に各々２．５Ｎをかけている。
また、搬送ベルト５１の裏側には、記録ヘッド５４による印写領域に対応してガイド部材６１を配置している。このガイド部材６１は、上面が搬送ベルト５１を支持する２つのローラ（搬送ローラ５７とテンションローラ５８）の接線よりも記録ヘッド３４側に突出している。これにより、搬送ベルト５１は印写領域ではガイド部材６１の上面にて押し上げられてガイドされるので、高精度な平面性を維持される。
【００７７】
更に、記録ヘッド３４で記録された用紙４２を排紙するための排紙部として、搬送ベルト５１から用紙４２を分離するための分離爪７１と、排紙ローラ７２及び排紙コロ７３とを備え、排紙ローラ７２の下方に排紙トレイ３を備えている。ここで、排紙ローラ７２と排紙コロ７３との間から排紙トレイ３までの高さは排紙トレイ３にストックできる量を多くするためにある程度高くしている。
また、装置本体１の背面部には両面給紙ユニット８１が着脱自在に装着されている。この両面給紙ユニット８１は搬送ベルト５１の逆方向回転で戻される用紙４２を取り込んで反転させて再度カウンタローラ５２と搬送ベルト５１との間に給紙する。また、この両面給紙ユニット８１の上面には手差し給紙部８２を設けている。
【００７８】
更に、図５に示すように、キャリッジ３３の走査方向の一方側の非印字領域には、記録ヘッド３４のノズルの状態を維持し、回復するための維持回復装置（以下、「サブシステム」と称することもある）９１を配置している。
このサブシステム９１には、記録ヘッド３４の各ノズル面をキャピングするための各キャップ部材（以下、「キャップ」と称することもある）９２と、ノズル面をワイピングするためのブレード部材であるワイパーブレード９３と、増粘したインクを排出するために記録に寄与しない液滴を吐出させる空吐出を行うときの液滴を受ける空吐出受け９４及びこの空吐出受け９４に一体形成され、ワイパーブレード９３に付着したインクを除去するための清掃部材であるワイパークリーナ（不図示）と、ワイパーブレード９３のクリーニング時にワイパーブレード９３をワイパークリーナ側に押し付けるクリーナ手段を構成するクリーナコロ９６などを備えている。
【００７９】
また、図５に示すように、キャリッジ３３の走査方向の他方側の非印字領域には、記録中などに増粘したインクを排出するために記録に寄与しない液滴を吐出させる空吐出を行うときの液滴を受ける空吐出受け９８を配置し、この空吐出受け９８には記録ヘッド３４のノズル列方向に沿った開口９９などを備えている。
【００８０】
このように構成したインクジェット記録装置においては、給紙トレイ２から用紙４２が１枚ずつ分離給紙され、略鉛直上方に給紙された用紙４２はガイド４５で案内され、搬送ベルト５１とカウンタローラ５２との間に挟まれて搬送され、更に先端を搬送ガイド５３で案内されて先端加圧コロ５５で搬送ベルト５１に押し付けられ、略９０°搬送方向を転換される。
【００８１】
このとき、図示しない制御回路によって高圧電源から帯電ローラ５６に対してプラス出力とマイナス出力とが交互に繰り返すように、つまり交番する電圧が印加され、搬送ベルト５１が交番する帯電電圧パターン、即ち、周回方向である副走査方向に、プラスとマイナスが所定の幅で帯状に交互に帯電されたものとなる。このプラス、マイナス交互に帯電した搬送ベルト５１上に用紙４２が給送されると、用紙４２が搬送ベルト５１に静電的に吸着され、搬送ベルト５１の周回移動によって用紙４２が副走査方向に搬送される。そこで、キャリッジ３３を動かせながら画像信号に応じて記録ヘッド３４を駆動することにより、停止している用紙４２にインク滴を吐出して１行分を記録し、用紙４２を所定量搬送後、次の行の記録を行う。記録終了信号、又は用紙４２の後端が記録領域に到達した信号を受けることにより、記録動作を終了して、用紙４２を排紙トレイ３に排紙する。
【００８２】
また、印字（記録）待機中にはキャリッジ３３はサブシステム９１側に移動されて、キャップ部材９２で記録ヘッド３４がキャッピングされて、ノズルを湿潤状態に保つことによりインク乾燥による吐出不良を防止する。また、キャップ部材９２で記録ヘッド３４をキャッピングした状態でノズルからインクを吸引し（「ノズル吸引」又は「ヘッド吸引」という）、増粘したインクや気泡を排出する回復動作を行う。また、記録開始前、記録途中などに記録と関係しないインクを吐出する空吐出動作を行う。これによって、記録ヘッド３４の安定した吐出性能を維持する。
【００８３】
次に、本発明のインクジェット記録装置における維持回復装置を含むサブシステム９１の構成の概要について図６〜図８を参照して説明する。なお、図６は、同システムの概略構成図、図７は同システムの模式的概略構成図、図８は図６の右側面説明図である。
このサブシステム９１のフレーム（維持装置フレーム）１１１には、キャップ保持機構である２つのキャップホルダ１１２Ａ，１１２Ｂと、清浄化手段としての弾性体を含むワイピング部材であるワイパーブレード９３と、キャリッジロック１１５とがそれぞれ昇降可能（上下動可能）に保持されている。また、ワイパーブレード９３とキャップホルダ１１２Ａとの間には空吐出受け９４が配置され、ワイパーブレード９３のクリーニングを行うために、フレーム１１１の外側からワイパーブレード９３を空吐出受け９４の清掃部材であるワイパークリーナ９５側に押し付けるための清掃部材であるクリーナコロ９６を含むクリーナ手段であるワイパークリーナ１１８が揺動可能に保持されている。
キャップホルダ１１２Ａ，１１２Ｂ（区別しないときは「キャップホルダ１１２」という）には、それぞれ、２つの記録ヘッド３４のノズル面をそれぞれキャッピングする２つのキャップ９２ａと９２ｂ、キャップ９２ｃと９２ｄ（区別しないときは「キャップホルダ９２」という）を保持している。
ここで、印字領域に最も近い側のキャップホルダ１１２Ａに保持したキャップ９２ａには可撓性チューブ１１９を介して吸引手段であるチュービングポンプ（吸引ポンプ）１２０を接続し、その他のキャップ９２ｂ，９２ｃ，９２ｄはチュービングポンプ１２０を接続していない。即ち、キャップ９２ａのみを吸引（回復）及び保湿用キャップ（以下、「吸引用キャップ」と称することもある）とし、その他のキャップ９２ｂ，９２ｃ，９２ｄはいずれも単なる保湿用キャップとしている。したがって、記録ヘッド３４の回復動作を行うときには、回復動作を行う記録ヘッド３４を吸引用キャップ９２ａによってキャッピング可能な位置に選択的に移動させる。
【００８４】
また、これらのキャップホルダ１１２Ａ，１１２Ｂの下方にはフレーム１１１に回転自在に支持したカム軸１２１を配置し、このカム軸１２１には、キャップホルダ１１２Ａ，１１２Ｂを昇降させるためのキャップカム１２２Ａ，１２２Ｂと、ワイパーブレード９３を昇降させるためのワイパーカム１２４、キャリッジロック１１５をキャリッジロックアーム１１７を介して昇降させるためのキャリッジロックカム１２５と、空吐出受け９４内で空吐出される液滴がかかる空吐出着弾部材である回転体としてのコロ１２６と、ワイパークリーナ１１８を揺動させるためのクリーナカム１２８をそれぞれ設けている。
ここで、キャップ９２はキャップカム１２２Ａ，１２２Ｂにより昇降させられる。ワイパーブレード９３はワイパーカム１２４により昇降させられ、下降時にワイパークリーナ１１８が進出して、このワイパークリーナ１１８のクリーナコロ９６と空吐出受け９４のワイパークリーナ９５とに挟まれながら下降することで、ワイパーブレード９３に付着したインクが空吐出受け９４内に掻き落とされる。
【００８５】
キャリッジロック１１５は図示しない圧縮バネによって上方（ロック方向）に付勢されて、キャリッジロックカム１２５で駆動されるキャリッジロックアーム１１７を介して昇降させられる。
【００８６】
そして、チュービングポンプ１２０及びカム軸１２１を回転駆動するために、モータ１３１の回転をモータ軸１３１ａに設けたモータギヤ１３２に、チュービングポンプ１２０のポンプ軸１２０ａに設けたポンプギヤ１３３を噛み合わせ、更にこのポンプギヤ１３３と一体の中間ギヤ１３４に中間ギヤ１３５を介して一方向クラッチ１３７付きの中間ギヤ１３６を噛み合わせ、この中間ギヤ１３６と同軸の中間ギヤ１３８に中間ギヤ１３９を介してカム軸１２１に固定したカムギヤ１４０を噛み合わせている。なお、クラッチ１３７付きの中間ギヤ１３６，１３８の回転軸である中間軸１４１はフレーム１１１にて回転可能に保持している。
【００８７】
また、カム軸１２１にはホームポジションを検出するためのホームポジションセンサ用カム１４２を設け、このサブシステム９１に設けた図示しないホームポジションセンサにてキャップ９２が最下端に来たときにホームポジションレバー（不図示）を作動させ、センサが開状態になってモータ１３１（ポンプ１２０以外）のホームポジションを検知する。なお、電源オン時には、キャップ９２（キャップホルダ１１２）の位置に関係なく上下（昇降）し、移動開始までは位置検出を行わず、キャップ９２のホーム位置（上昇途中）を検知した後に、定められた量を移動して最下端へ移動する。その後、キャリッジが左右に移動して位置検知後キャップ位置に戻り、記録ヘッド３４がキャッピングされる。
【００８８】
次に、キャップ９２の保持機構及び昇降機構（上下動機構）の詳細について図９を参照して説明する。なお、図９はキャップ保持昇降機構部の側面図である。
キャップ保持機構であるキャップホルダ１１２Ａは、キャップ９２ａ、キャップ９２ｂ（これらを併せて「キャップ９２Ａ」と称することがある）を昇降可能に保持するホルダ１５１と、ホルダ１５１の底面とキャップ９２Ａの底部との間に介装されてキャップ９２Ａを上方に付勢するスプリング１５２と、ホルダ１５１を前後方向（記録ヘッド３４のノズルの並び方向）に移動可能に保持するスライダ１５３とを有している。
【００８９】
キャップ９２Ａは両端部に設けたガイドピン１５０ａをホルダ１５１の図示を省略しているガイド溝に上下動可能に、底面に設けたガイド軸１５０ｂをホルダ１５１に上下動可能に挿通して、ホルダ１５１に対して上下動可能に装着している。キャップ９２Ａとキャップホルダ１５１との間に介装したスプリング１５２はキャップ９２ａ，９２ｂを上方向（キャッピング時にノズル面側に押圧する方向）に付勢している。
スライダ１５３は、前後端に設けたガイドピン１５４，１５５をフレーム１１１に形成したガイド溝１５６に摺動可能に嵌め合わせることで、スライダ１５３及びホルダ１５１及びキャップ９２Ａ全体が上下動できる構成としている。
【００９０】
そして、スライダ１５３の下面に設けたカムピン１５７をキャップカム１２２Ａの図示しないカム溝に嵌め合わせて、モータ１３１の回転が伝達されるカム軸１２１の回転に同動するキャップカム１２２Ａの回転によってスライダ１５３、ホルダ１５１及びキャップ９２Ａが上下動するようにしている。
更に、吸引用キャップ９２ａにはスライダ１５３及びホルダ１５１を挿通して、キャップ９２ａの短手方向に対してキャップ中央位置の下方からチューブ１１９を這い回して接続している。
【００９１】
なお、キャップ９２ｃ，９２ｄ（これらを併せて「キャップ９２Ｂ」と称することがある）を保持するキャップホルダ１１２Ｂ及びこれを上下動させる構成も上記と同様であるので説明を省略する。ただし、キャップ９２ｃ，９２ｄにはチューブ１１９は接続されない。このように、１つの駆動源であるモータ１３１を駆動することによって１つの軸であるカム軸１２１が回転し、このカム軸１２１の回転によってカム軸１２１に固定したカム１２２Ａ，１２２Ｂが回転して、キャップ９２Ａ及びキャップ９２Ｂが上下動する構成としている。
【実施例】
【００９２】
以下、本発明の実施例について説明するが、本発明は下記実施例に何ら限定されるものではない。「部」は、特に明示しない限り「質量部」を表す。「％」は、特に明示しない限り「質量％」を表す。
【００９３】
（調製例１）
＜樹脂被覆カーボンブラック粒子分散体の調製＞
機械式撹拌機、温度計、窒素ガス導入管、還流管及び滴下ロートを備えた１Ｌフラスコ内を充分に窒素ガスで置換した後、スチレン１１．２ｇ、アクリル酸２．８ｇ、ラウリルメタクリレート１２．０ｇ、ポリエチレングリコールメタクリレート（日油社製、ブレンマーＰＥ−９０）４．０ｇ、スチレンマクロマー（東亜合成株式会社製、ＡＳ−６）４．０ｇ、及びメルカカプトエタノール０．４ｇを仕込み、６５℃に昇温した。次に、スチレン１００．８ｇ、アクリル酸２５．２ｇ、ラウリルメタクリレート１０８．０ｇ、ポリエチレングリコールメタクリレート（日油社製、ブレンマーＰＥ−９０）３６．０ｇ、ヒドロキシエチルメタクリレート６０．０ｇ、スチレンマクロマー（東亜合成株式会社製、ＡＳ−６）３６．０ｇ、メルカプトエタノール３．６ｇ、アゾビスジメチルバレロニトリル２．４ｇ、及びメチルエチルケトン１８ｇの混合溶液を２．５時間かけてフラスコ内に滴下した。滴下終了後、アゾビスジメチルバレロニトリル０．８ｇ、及びメチルエチルケトン１８ｇの混合溶液を０．５時間かけてフラスコ内に滴下した。６５℃で１時間熟成した後、アゾビスジメチルバレロニトリル０．８ｇを添加し、更に、１時間熟成した。反応終了後、フラスコ内に、メチルエチルケトン３６４ｇを添加し、濃度が５０％のポリマー溶液８００ｇを得た。次にポリマー溶液の一部を乾燥し、ゲルパーミエーションクロマトグラフィー（標準：ポリスチレン、溶媒：テトラヒドロフラン）で測定したところ、重量平均分子量は１５，０００であった。
得られたポリマー溶液２８ｇ、カーボンブラック（ｄｅｇｕｓｓａ社製、ＮＩＰＥＸ１６０）２６ｇ、１ｍｏｌ／Ｌ水酸化カリウム溶液１３．６ｇ、メチルエチルケトン２０ｇ、及びイオン交換水３０ｇを充分に撹拌した。その後、３本ロールミル（株式会社ノリタケカンパニー製、ＮＲ−８４Ａ）を用いて２０回混練した。得られたペーストをイオン交換水２００ｇに投入し、充分に撹拌した後、エバポレーターを用いてメチルエチルケトン、及び水の一部を留去し、顔料濃度が１３％の樹脂被覆カーボンブラック粒子分散体を得た。
【００９４】
（調製例２）
＜界面活性剤処理カーボンブラック粒子分散体の調製＞
＜＜組成＞＞
・カーボンブラック                                            １７５部
（ＮＩＰＥＸ１６０、ｄｅｇｕｓｓａ社製、ＢＥＴ比表面積１５０ｍ２／ｇ、平均一次粒径２０ｎｍ、ｐＨ４．０、ＤＢＰ吸油量６２０ｇ／１００ｇ）
・ナフタレンスルホン酸ナトリウムホルマリン縮合物              １７５部
（竹本油脂株式会社製、パイオニンＡ−４５−ＰＮ、ナフタレンスルホン酸２量体、３量体、及び４量体の合計含有量＝５０％）
・蒸留水                                                      ６５０部
上記の組成の混合物をプレミックスし、混合スラリー（ａ）を作製した。これをディスクタイプのメディアミル（アシザワ・ファインテック株式会社製、ＤＭＲ型）で０．０５ｍｍジルコニアビーズ、充填率５５体積％を用いて周速１０ｍ／ｓ、液温１０℃で３分間循環分散し、遠心分離機（久保田商事株式会社製、Ｍｏｄｅｌ−７７００）で粗大粒子を遠心分離し、顔料濃度が１３％の界面活性剤処理カーボンブラック粒子分散体を得た。
【００９５】
（調製例３）
＜樹脂被覆マゼンタ顔料粒子分散体の調製＞
調製例１において、顔料であるカーボンブラックをＣ．Ｉ．ピグメントレッド１２２（ＢＡＳＦ社製、ＣＲＯＭＯＰＨＴＡＬ  Ｊｅｔ  Ｍａｇｅｎｔａ  ＤＭＱ）に代えた以外は、調製例１と同様にして、顔料濃度が１３％の樹脂被覆マゼンタ顔料粒子分散体を得た。
得られた樹脂被覆マゼンタ顔料粒子分散体を粒度分布測定装置(マイクロトラックＵＰＡ、日機装株式会社製）で測定したところ、平均粒子径（Ｄ５０％）は、１２７ｎｍであった。
【００９６】
（調製例４）
＜界面活性剤処理マゼンタ顔料粒子分散体の調製＞
＜＜組成＞＞
・ピグメントレッド１２２                                          ２４部
（クラリアント社製、トナーマゼンタＥＯ０２）
・下記構造式で表される化合物の１０％水溶液                      １２０部
【化２】
0005942557.tif 000003
・イオン交換水                                                    １６部
上記組成の混合物（Ａ）を５００ｍＬのビーカーに入れ、テフロン（商標登録）被覆撹拌子を加え、３時間撹拌を行った。次に、この撹拌で処理済の前記混合物（Ａ）をサンドミル（株式会社カンペパピオ製、バッチ式卓上サンドミル）にて、直径０．３ｍｍのジルコニアボールを使用して８時間分散処理を行い顔料濃度が１３％の界面活性剤処理マゼンタ顔料粒子分散体を得た。
得られた界面活性剤処理マゼンタ顔料粒子分散体を粒度分布測定装置（マイクロトラックＵＰＡ、日機装株式会社製）で測定したところ、平均粒子径（Ｄ５０％）は、９７ｎｍであった。
【００９７】
（調製例５）
＜樹脂被覆シアン顔料粒子分散体の調製＞
調製例１において、顔料であるカーボンブラックを銅フタロシアニン顔料（Ｃ．Ｉ．ピグメントブルー１５：３、大日精化社製、クロモファインブルーＡ−２２０ＪＣ）に代えた以外は、調製例１と同様にして、顔料濃度が１３％の樹脂被覆シアン顔料粒子分散体を得た。
得られた樹脂被覆シアン顔料粒子分散体を粒度分布測定装置（マイクロトラックＵＰＡ、日機装株式会社製）で測定したところ、平均粒子径（Ｄ５０％）は、９３ｎｍであった。
【００９８】
（調製例６）
＜界面活性剤処理シアン顔料粒子分散体の調製＞
調製例４において、ピグメントレッド１２２（クラリアント社製、トナーマゼンタＥＯ０２）をピグメントブルー１５：３（東洋インキ社製、ＬＩＯＮＯＬ  ＢＬＵＥ  ＦＧ−７３５１）に代えた以外は、調製例４と同様にして、顔料濃度が１３％の界面活性剤処理シアン顔料粒子分散体を得た。
得られた界面活性剤処理シアン顔料粒子分散体を粒度分布測定装置（マイクロトラックＵＰＡ、日機装株式会社製）で測定したところ、平均粒子径（Ｄ５０％）は、９７ｎｍであった。
【００９９】
（調製例７）
＜樹脂被覆イエロー顔料粒子分散体の調製＞
調製例１において、顔料であるカーボンブラックをＣ．Ｉ．ピグメントイエロー７４（大日精化社製、ファーストイエロー５３１）に代えた以外は、調製例１と同様にして、顔料濃度が１３％の樹脂被覆イエロー顔料粒子分散体を得た。
得られた樹脂被覆イエロー顔料粒子分散体を粒度分布測定装置（マイクロトラックＵＰＡ、日機装株式会社製）で測定したところ、平均粒子径（Ｄ５０％）は、７６ｎｍであった。
【０１００】
（調製例８）
＜界面活性剤処理イエロー顔料粒子分散体の調製＞
調製例４において、ピグメントレッド１２２（クラリアント社製、トナーマゼンタＥＯ０２）をピグメントイエロー１３８（東洋インキ社製、ＬＩＯＮＯＧＥＮ  ＹＥＬＬＯＷ  １０１０）に代えた以外は、調製例４と同様にして、顔料濃度が１３％の界面活性剤処理イエロー顔料粒子分散体を得た。
得られた界面活性剤処理イエロー顔料粒子分散体を粒度分布測定装置（マイクロトラックＵＰＡ、日機装株式会社製）で測定したところ、平均粒子径（Ｄ５０％）は、７０ｎｍであった。
【０１０１】
＜記録用インクの作製＞
各記録用インクの製造は、以下の手順で行った。まず、下記表１−Ａ〜表３に示す、各分散体、水溶性有機溶剤（湿潤剤）、界面活性剤及び水を混合し、１時間撹拌を行い均一に混合した。この分散液を平均孔径５．０μｍのポリビニリデンフロライドメンブレンフィルターにて加圧ろ過し、粗大粒子やゴミを除去して、下記表１−Ａ〜表３の記録用インクを作製した。
【０１０２】
【表１−Ａ】
0005942557.tif 000004
【０１０３】
【表１−Ｂ】
0005942557.tif 000005
【０１０４】
【表２−Ａ】
0005942557.tif 000006
【０１０５】
【表２−Ｂ】
0005942557.tif 000007
【０１０６】
【表３】
0005942557.tif 000008
表１−Ａ〜表３中の顔料分散体及び界面活性剤は以下の通りである。
※１  東洋インキ社製：カーボンブラック顔料分散体、顔料濃度は１３％。
※２  デュポン社製：ポリオキシエチレンパーフロロアルキルエーテル、固形分４０％
※３  信越化学工業社製：ポリエーテル変性シリコーン化合物、固形分１００％
【０１０７】
以下の表４−Ａに、ブラックインクの顔料濃度、並びにＲ（Ｂｋ）、Ｓ（Ｂｋ）、及びＲ（Ｂｋ）／Ｓ（Ｂｋ）を示す。
以下の表４−Ｂに、各カラーインクの顔料濃度、並びにＲ（ＣＬ）、Ｓ（ＣＬ）、及びＲ（ＣＬ）／Ｓ（ＣＬ）を示す。
【０１０８】
【表４−Ａ】
0005942557.tif 000009
【０１０９】
【表４−Ｂ】
0005942557.tif 000010
【０１１０】
＜各インクセットの印字評価＞
下記表５に示す実施例１〜２０及び比較例１〜１０のインクセットについて印字評価を実施した。
インクジェットプリンタ（ＩＰＳｉＯ  ＧＸ３０００、株式会社リコー製）を用い、インクの吐出量が均しくなるようにピエゾ素子の駆動電圧を変動させ、被記録材上に同じ付着量のインクが付くように設定して行った。
評価に用いたインクジェットプリンタは、２ヘッドタイプのプリンタであり、１ヘッドについて、２列のノズル（ノズル列Ａ及びノズル列Ｂ）があり、それぞれのヘッドで吸引キャップを共有している。そのため、本評価では、評価対象としている２色１セットのインクが同一ヘッドに充填されるようにした。
なお、インクの粘度の測定には、東機産業社製の粘度計ＲＥ８０Ｌを使用し、２５℃における粘度をそれぞれ測定した。結果を表５に示す。
また、表５に、Ｐ（Ｂｋ）、［Ｒ（Ｂｋ）／Ｓ（Ｂｋ）］、Ｐ（ＣＬ）、［Ｒ（ＣＬ）／Ｓ（ＣＬ）］、及び［Ｒ（Ｂｋ）／Ｓ（Ｂｋ）］−［Ｒ（ＣＬ）／Ｓ（ＣＬ）］を示す。
【０１１１】
【表５】
0005942557.tif 000011
【０１１２】
「画像濃度」及び「吐出安定性」の評価は、ＭＭ環境（２５±０．５℃、５０±５％ＲＨ）に調整された環境下で行った。
なお、「吐出回復性」の評価についてのみＨＬ環境（３２±０．５℃、１５±５％ＲＨ）に調整された環境下で行った。
以下にそれぞれの評価項目及びその評価方法を示す。
【０１１３】
＜＜画像濃度＞＞
Ｍｉｃｒｏｓｏｆｔ  Ｗｏｒｄ２００３を用いて作成した、ブラック及び各色の６４ｐｏｉｎｔの文字「■」が記載されているチャートを坪量が６９．６ｇ／ｍ２、サイズ度が２３．２秒、透気度が２１．０秒の上質紙マイペーパー（株式会社リコー製）に印字した後、Ｘ−Ｒｉｔｅ９３８（Ｘ−Ｒｉｔｅ社製）を用いて「■」部を測色して、画像濃度を評価した。このとき、印字モードは、プリンタ添付のドライバで「普通紙−はやい」モードとした。なお、各色の画像濃度の判定は、以下の評価基準を基に行った。
〔評価基準〕
◎：ＯＤ値  ブラック１．２０以上
イエロー０．７５以上
マゼンタ０．９０以上
シアン  １．００以上
○：ＯＤ値  ブラック１．１０以上１．２０未満
イエロー０．７０以上０．７５未満
マゼンタ０．８０以上０．９０未満
シアン０．９０以上１．００未満
△：ＯＤ値  ブラック１．００以上１．１０未満
イエロー０．６５以上０．７０未満
マゼンタ０．７０以上０．８０未満
シアン  ０．８０以上０．９０未満
×：ＯＤ値  ブラック１．００未満
イエロー０．６５未満
マゼンタ０．７０未満
シアン  ０．８０未満
【０１１４】
＜＜吐出回復性＞＞
インクジェットプリンタに表５に示す実施例１〜２０及び比較例１〜１０の各インクを充填して、ＨＬ環境（３２±０．５℃、１５±５％ＲＨ）で３時間放置した後、全色が印字されるノズルチェックパターンを印字し、ドット抜けや飛行曲がりといった吐出不良がないことを確認した。そして、さらにそのままの状態で６日間放置した。放置終了後、坪量が６９．６ｇ／ｍ２、サイズ度が２３．２秒間、透気度が２１．０秒間の上質紙マイペーパー（株式会社リコー製）にベタ印字部付きノズルチェックパターンを１枚印字し、ドット抜けや飛行曲がりの有無を確認した。ノズルチェックパターンにインクのドット抜けや飛行曲がりが見られた際には、正常印刷への復帰動作としてプリンターノズルのクリーニングを行い、その合計回数を評価した。得られた合計回数から各インクの吐出回復性を下記評価基準により評価した。
〔評価基準〕
◎：クリーニング０回〜１回
○：クリーニング２回以上５回未満
×：クリーニング５回以上
【０１１５】
＜＜吐出安定性＞＞
インクジェットプリンタに表５に示す実施例１〜２０及び比較例１〜１０の各インクを充填して、ブラック、シアン、マゼンタ、イエローそれぞれの面積と形状が同一のベタ及び線のパターンを含むチャートを坪量が６９．６ｇ／ｍ２、サイズ度が２３．２秒間、透気度が２１．０秒間の上質紙マイペーパー（株式会社リコー製）に１００枚連続印字した。印字中、チャートにインクのドット抜けや飛行曲がりが見られた際には、正常印刷への復帰動作としてプリンターノズルのクリーニングを行い、その合計回数を評価した。得られた合計回数から各インクセットの吐出安定性を下記評価基準により評価した。
〔評価基準〕
◎：クリーニング０回〜１回
○：クリーニング２回以上５回未満
×：クリーニング５回以上
【０１１６】
＜＜総合評価＞＞
各インクセットについて、以下の基準により５段階で総合評価した。その結果を表６に示す。
〔評価基準〕
５：画像濃度、吐出回復性、及び吐出安定性の全てが「◎」である。
４：画像濃度、吐出回復性、及び吐出安定性の全てが「○」以上であって、吐出回復性、及び吐出安定性のいずれもが「◎」である。
３：画像濃度、吐出回復性、及び吐出安定性の全てが「○」以上であって、吐出回復性、及び吐出安定性のいずれかが「◎」である。
２：画像濃度、吐出回復性、及び吐出安定性の全てが「○」以上であって、吐出回復性、及び吐出安定性がいずれもが「○」である。
１：画像濃度、吐出回復性、及び吐出安定性のいずれかに「△」又は「×」がある。
【０１１７】
【表６】
0005942557.tif 000012
【０１１８】
本発明の態様は、例えば、以下の通りである。
＜１＞  多数のノズルを有するノズル列を複数有する記録ヘッドと、該記録ヘッドを覆蓋し、吸引力発生手段と連通する少なくとも１つの吸引覆蓋手段と、を少なくとも備えたインクジェット記録装置に用いられ、前記記録ヘッドの複数の前記ノズル列のいずれかにそれぞれ供給されるブラックインク及びカラーインクを有するインクセットであって、
前記ブラックインクが、カーボンブラックと前記カーボンブラックの表面に存在する樹脂とを有する樹脂被覆カーボンブラック粒子、カーボンブラックと前記カーボンブラックの表面に存在する界面活性剤とを有する界面活性剤処理カーボンブラック粒子、及び水を少なくとも含有し、
前記カラーインクが、カラー顔料と前記カラー顔料の表面に存在する樹脂とを有する樹脂被覆カラー顔料粒子、カラー顔料と前記カラー顔料の表面に存在する界面活性剤とを有する界面活性剤処理カラー顔料粒子、及び水を少なくとも含有し、
下記式（１）、式（２）、及び式（３）を満たすことを特徴とするインクセットである。
５．０質量％  ≦  Ｐ（Ｂｋ）  ≦  １２．０質量％            ・・・式（１）
３．０質量％  ≦  Ｐ（ＣＬ）  ≦  １０．０質量％            ・・・式（２）
［Ｒ（ＣＬ）／Ｓ（ＣＬ）］  ＜  ［Ｒ（Ｂｋ）／Ｓ（Ｂｋ）］  ・・・式（３）
ただし、前記式（１）中、Ｐ（Ｂｋ）は、前記ブラックインクの顔料濃度を表す。前記式（２）中、Ｐ（ＣＬ）は、前記カラーインクの顔料濃度を表す。前記式（３）中、Ｒ（Ｂｋ）は、前記ブラックインクに含まれるカーボンブラックに対する前記樹脂被覆カーボンブラック粒子中の前記カーボンブラックの質量割合を表し、Ｓ（Ｂｋ）は、前記ブラックインクに含まれる前記カーボンブラックに対する前記界面活性剤処理カーボンブラック粒子中の前記カーボンブラックの質量割合を表し、Ｒ（ＣＬ）は、前記カラーインクに含まれるカラー顔料に対する前記樹脂被覆カラー顔料粒子中の前記カラー顔料の質量割合を表し、Ｓ（ＣＬ）は、前記カラーインクに含まれる前記カラー顔料に対する前記界面活性剤処理カラー顔料粒子中の前記カラー顔料の質量割合を表す。
＜２＞  ブラックインク及びカラーインクの２５℃における粘度が、５．０ｍＰａ・ｓ〜１２．０ｍＰａ・ｓである前記＜１＞に記載のインクセットである。
＜３＞  ブラックインク及びカラーインクが、フッ素系界面活性剤及びシリコーン系界面活性剤を含有する前記＜１＞から＜２＞のいずれかに記載のインクセットである。
＜４＞  下記式（４）、及び式（５）を満たす前記＜１＞から＜３＞のいずれかに記載のインクセットである。
７．０質量％  ≦  Ｐ（Ｂｋ）  ≦  １０．０質量％            ・・・式（４）
４．０質量％  ≦  Ｐ（ＣＬ）  ≦    ９．０質量％            ・・・式（５）
＜５＞  下記式（３’）を満たす前記＜１＞から＜４＞のいずれかに記載のインクセットである。
０．０１  ＜  ［Ｒ（ＣＬ）／Ｓ（ＣＬ）］  ＜  ［Ｒ（Ｂｋ）／Ｓ（Ｂｋ）］  ＜  １００                                                          ・・・式（３’）
＜６＞  下記式（６）、及び式（７）を満たす前記＜１＞から＜５＞のいずれかに記載のインクセットである。
０．０２  ＜  ［Ｒ（ＣＬ）／Ｓ（ＣＬ）］  ＜    １．００      ・・・式（６）
１．００  ＜  ［Ｒ（Ｂｋ）／Ｓ（Ｂｋ）］  ＜  １０．００      ・・・式（７）
＜７＞  ブラックインク及びカラーインクが、水溶性有機溶剤を含有する前記＜１＞から＜６＞のいずれかに記載のインクセットである。
＜８＞  前記＜１＞から＜７＞のいずれかに記載のインクセットの各インクに刺激を印加し、前記インクを飛翔させて画像を形成するインク飛翔工程を少なくとも含むことを特徴とするインクジェット記録方法である。
【符号の説明】
【０１１９】
３４    記録ヘッド
９２    キャップ部材（キャップ）
１２０  チュービングポンプ（吸引ポンプ）
【先行技術文献】
【特許文献】
【０１２０】
【特許文献１】特開２００２−３２７１３８号公報
【特許文献２】特開２００５−１７００３５号公報
【図１】
0005942557.tif 000013
【図２】
0005942557.tif 000014
【図３】
0005942557.tif 000015
【図４】
0005942557.tif 000016
【図５】
0005942557.tif 000017
【図６】
0005942557.tif 000018
【図７】
0005942557.tif 000019
【図８】
0005942557.tif 000020
【図９】
0005942557.tif 000021